(57)【要約】 【課題】  本発明は、菓子やパン等を焼成し又は蒸して製造するため或いは食材を収納するための紙製の襞付き容器の襞部分の壁部分を固化して保形化して壁部分の強度を増した容器を提供することを課題とする。【解決手段】  少なくとも樹脂フィルムと紙とを積層したフィルムを雄型と雌型を用いて成形する襞付き紙製容器であって、該雄型と雌型での成形時に８０度乃至１５０度の温度で加熱加圧成形するものであり、成形時又はその後に少なくとも８０秒以上保温して成形する襞付き紙製容器からなるものであり、係る構成によって前記課題を解決できる。【選択図】    図４
2011088637.tif 000002
【特許請求の範囲】
【請求項１】
少なくとも樹脂フィルム２と紙１とを積層したフィルムを雄型４と雌型３を用いて成形する襞付き紙製容器であって、
該雄型４と雌型３での成形時に８０度乃至１５０度の温度で加熱加圧成形するものであり、
成形時又はその後に少なくとも８０秒以上保温して成形することを特徴とする襞付き紙製容器。
【請求項２】
保温時間を１００秒乃至２００秒のとしたことを特徴とする請求項１記載の襞付き紙製容器。
【請求項３】
１２０度乃至１４０度の温度で加熱加圧成形したのちに、１００秒乃至２００秒保温することを特徴とする請求項１又は２のいずれかに記載の襞付き紙製容器。
【請求項４】
保温が該雄型４と雌型３とよる成形状態の維持を図りつつ行うものであることを特徴とする請求項１乃至３のいずれかに記載の襞付き紙製容器。
【請求項５】
保温は、該雄型４と雌型３とから取り外し、保温雰囲気内において保温するものであることを特徴とする請求項１乃至３のいずれかに記載の襞付き紙製容器。
【請求項６】
保温が加熱下において行うものであることを特徴とする請求項１乃至５のいずれかに記載の襞付き紙製容器。
【請求項７】
保温が変化する加熱下において行うものであることを特徴とする請求項１乃至５のいずれかに記載の襞付き紙製容器。
【請求項８】
保温が室温程度の保温状態下で行うこと特徴とする請求項１乃至５のいずれかに記載の襞付き紙製容器。
【請求項９】
加熱が雄型４又は/及び雌型３において行うものであり、保温が雄型４又は/及び雌型３の余熱によって行うものであることを特徴とする請求項１乃至４、６乃至８のいずれかに記載の襞付き紙製容器。
【請求項１０】
樹脂フィルム２が３μ乃至３０μ程度の厚みを有し、紙１が約２０ｇ/平方メートル乃至２００ｇ／平方メートル程度の厚みを有するものであることを特徴とする請求項１乃至９のいずれかに記載の襞付き紙製容器。
【請求項１１】
紙１と樹脂フィルム２とを可塑性樹脂を用いて積層したものであることを特徴とする請求項１乃至１０のいずれかに記載の襞付き紙製容器。
【請求項１２】
樹脂フィルム２がポリエチレンフィルムよりなることを特徴とする請求項１乃至１１のいずれかに記載の襞付き紙製容器。
【請求項１３】
樹脂フィルム２がポリプロピレンフィルムよりなることを特徴とする請求項１乃至１１のいずれかに記載の襞付き紙製容器。
【請求項１４】
樹脂フィルム２がポリエステルフィルムよりなることを特徴とする請求項１乃至１１のいずれかに記載の襞付き紙製容器。
【請求項１５】
ポリエステルフィルムがポリエチレンテレフタレートフィルムであることを特徴とする請求項１４に記載の襞付き紙製容器。
【請求項１６】
紙製容器が焼成用容器であることを特徴とする請求項１乃至１５のいずれかに記載の襞付き紙製容器。
【請求項１７】
紙製容器が蒸し容器であることを特徴とする請求項１乃至１５のいずれかに記載の襞付き紙製容器。
【請求項１８】
樹脂フィルム２と紙１とを積層したフィルムの表裏面の少なくとも一部にシリコンを塗布又は積層したものであることを特徴とする請求項１乃至１７のいずれかに記載の襞付き紙製容器。
【請求項１９】
樹脂フィルム２と紙１とを積層する工程と、
該積層したフィルムを雄型４と雌型３を用いて襞付き紙製容器に成形する工程とを有し、
雄型４と雌型３とのいずれか又は双方を８０度乃至１５０度の温度に加熱して成形するものであり、
該成形時又はその後に８０秒以上保温する工程を有することを特徴とする襞付き紙製容器の製造方法。
【請求項２０】
樹脂フィルム２と紙１とを積層する工程と、
該積層したフィルムを雄型４と雌型３を用いて襞付き紙製容器に成形する工程とを有し、
雄型４と雌型３とのいずれか又は双方を８０度乃至１５０度の温度に加熱して成形するものであり、
前記雄型４と雌型３により成形後に成形した襞付き紙製容器を取り出し、
保温雰囲気内で８０秒以上保温する工程を有することを特徴とする襞付き紙製容器の製造方法。
【請求項２１】
雄型４と雌型３とのいずれか又は双方を１２０度乃至１４０度の温度に加熱し、加熱加圧成形した後に、１００秒乃至２００秒保温することを特徴とする請求項１９又は２０のいずれかに記載の襞付き紙製容器の製造方法。
【請求項２２】
保温が加熱下において行うものであることを特徴とする請求項１９乃至２１のいずれかに記載の襞付き紙製容器の製造方法。
【請求項２３】
保温が変化する加熱下において行うものであることを特徴とする請求項１９乃至２１のいずれかに記載の襞付き紙製容器の製造方法。
【請求項２４】
保温が室温程度の保温状態下で行うこと特徴とする請求項１９乃至２１のいずれかに記載の襞付き紙製容器の製造方法。
【請求項２５】
加熱が雄型４又は/及び雌型３において行うものであり、保温が雄型４又は/及び雌型３の余熱によって行うものであることを特徴とする請求項１９乃至２１のいずれかに記載の襞付き紙製容器の製造方法。
【発明の詳細な説明】
【技術分野】
【０００１】
本発明は、菓子やパン等を焼成し又は蒸して製造するため或いは食材を収納するための紙製の襞付き容器であって、特に襞部分の開披を防止できる襞付き紙製容器及び襞付き紙製容器の製造方法である。
【背景技術】
【０００２】
菓子やパン等の種を襞付き容器に入れた上で、これを焼成してあるいは蒸して菓子やパンを製造するための容器であって、更にはその容器に収納した状態で販売等に供することもできる紙製の焼成用の襞付き容器に関しては各種のものが使用されてきた。
即ち、焼成用の種を該容器内に入れた状態で更に円筒状の焼型に入れて加熱焼成することによって、菓子やパンを製造するものであり、この種が焼成時あるいは蒸し時に膨らむことに対してきれいに膨らんで焼きあがる菓子やパンを製造するための襞である。
【０００３】
これは横方向のふくらみを弾力をもって支え、これを上部への突出拡大によってきれいに焼き上げるために必要な襞部となる。
このことより、この襞部を有する襞付き容器は多種類製造されているものである。
まず、基本的には、例えば純白紙やグラシン紙等を成型機の雄型と雌型の間に挟みこんだ上加圧して襞付きの容器を成型して用いるものである。
この場合、襞の部分は単に加圧して襞を形成するものであり、成形状態の維持が難しいものであって例えば該襞付き容器内に食材を収納すると、その食材の重さで襞が開いてしまうものである。
【０００４】
このような状態ではどうしても食材の重みで開被即ち開いてしまい、焼型で押えても焼型内で開くことにより、食材が零れ出てしまい或いは襞の開いた状態での焼き上がるものとなり、見栄えの悪い包装でしかなかった。
したがって、襞が開かない程度の量の食材を収納するものであった。
この他、焼成容器や蒸し容器として用いる場合には、同様に焼成時や蒸し時に襞が開いて変形した容器に入れた菓子やパンになってしまうおそれがあった。
そこでそもそも焼成時や蒸し時において焼型や蒸型に入れて保形性を保った状態で焼き或いは蒸しを行うものである。
【０００５】
したがって、そもそも若干の変形は想定内として用いられているものである。
このことから、これを前提としてより焼成や蒸しが種全体に及び均一に調理するために例えば特開平１０-９４３５７（特許文献１）に示す焼成用容器が存在する。
更に、前記の焼型や蒸型に入れて保形性を保った状態で焼或いは蒸しを行うことを前提に調理後の種と容器間の隙間をなくす程度の保形性を保つために特開平１１-３１３６１５（特許文献２）も存在する。
【特許文献１】特開平１０-９４３５７
【特許文献２】特開平１１-３１３６１５
【発明の開示】
【発明が解決しようとする課題】
【０００６】
以上の様に、紙製シートよりなる襞付き容器の欠点である腰の弱さ、即ち襞部分の不用意な開被に関しては、当然に焼成段階や蒸し段階に型を用いて行っているものであることから、この型によって、不用意な開被即ち襞が広がってしまうことを防ぐものであった。
したがってこの型を使用することを前提として特許文献１により紙とポリエステルフィルムとの積層フィルム小孔を多数あけて全体的に早く焼けるようことの可能な容器の提供を行っているものである。
【０００７】
この場合紙とポリエステルフィルムとを積層してフィルムを用いて襞つき容器を製造するものである。
これはポリエステルフィルムの耐熱性や耐油性を求めて使用するものであり、特段保形成を保つための処理はなんらなされていないものである。
したがって、本先行例における構成においても、襞は広がってしまうものであり、焼成時には型を用い、型内に該襞付き容器を入れて襞が開かない状態にして焼成するものであり、焼成後に型から取り出すとどうしても若干襞は広がるものであった。
【０００８】
次に特許文献２においては、焼成時における型内での焼成に際する容器の襞部分の広がりを防止するものであり、焼成種と容器の襞間に於ける離隔を防止するものである。
従って、通常の襞付き容器よりも保形性が高ければよく、種の焼成時の膨らみ等に伴う襞の広がり程度は生ずることが前提であり、少なくとも型で全体の保形成を維持しつつ更に襞部分に若干の保形性を有するための構造である。
【０００９】
これにより、紙と保形性合成樹脂からなるものであり、前記と同様に紙と例えばポリエチレン等を積層する構成である。
この場合、この構成によれば例えば予め１２０度程度で加熱成形した後に１６０度で１０秒か２０秒程度成形型内で保持してこの保形性合成樹脂を収縮させて保形するものである。
これにより一定程度の保形性を有することとなる。
この場合において、焼成時において型内での変形は防止できる程度の保形性を有するが、種の膨張などに伴ってどうしても襞部分が開いてしまうものであり、型を用いることが前提となってしまう。
【００１０】
更に例えば１６０度での加熱は容器の紙が厚手のものであればそれほど焼色がつかないが下級紙や薄手の紙を用いた場合にはどうしても紙が焦げてしまい、見栄えの悪い容器となってしまうことは避けられなかった。
更にもっとも大きな理由として、型を用いることが前提であるが、この型内への紙容器の挿入は大変であり、型を用いずに紙製容器だけで焼成可能な襞付き容器の提供が望まれているものである。
これはこの型の準備や掃除などが大変であるばかりでなくひとつずつ型内に襞付き容器を入れる作業が極めて大変であり、これらの作業をなくすことが大きな課題として解決が望まれていたものである。
【課題を解決するための手段】
【００１１】
本発明は、係る課題を解決するものであり、まず請求項１に係る発明は少なくとも樹脂フィルムと紙とを積層したフィルムを雄型と雌型を用いて成形する襞付き紙製容器であって、該雄型と雌型での成形時に８０度乃至１５０度の温度で加熱加圧成形するものであり、成形時又はその後に少なくとも８０秒以上保温して成形する襞付き紙製容器からなるものであって、係る発明によって前記課題を解決できる。
更に、請求項２に係る発明は保温時間を１００秒乃至２００秒のとした襞付き紙製容器であり、係る構成によっても前期課題を解決できる。
【００１２】
又、請求項３に係る発明のように１２０度乃至１４０度の温度で加熱加圧成形したのちに、１００秒乃至２００秒保温する襞付き紙製容器でもよい。
或いは、請求項４に係る発明のように保温が該雄型と雌型とよる成形状態の維持を図りつつ行うものである襞付き紙製容器を用いても同様である。
又、請求項５に係る発明のように保温は、該雄型と雌型とから取り外し、保温雰囲気内において保温する襞付き紙製容器でもよい。
これらの場合、請求項６に係る発明のように保温が加熱下において行うものでも、或いは請求項７に係る発明のように保温が変化する加熱下において行うものでもいずれでもよい。
【００１３】
又、請求項８に係る発明は、保温が室温程度の保温状態下で行うものであり、係る発明を用いるものであってもよい。
この他、請求項９に係る発明は、加熱が雄型又は/及び雌型において行うものであり、保温が雄型又は/及び雌型の余熱によって行うものである襞付き紙製容器からなり、係る発明を用いてもよい。
これらの場合において特に請求項１０に係る発明のように樹脂フィルムが３μ乃至３０μ程度の厚みを有し、紙が約２０ｇ/平方メートル乃至２００ｇ／平方メートル程度の厚みを有する襞付き紙製容器が最も用い易い構成の一つとして成立するものであり、前記課題を効果的に解決できるものである。
【００１４】
更に、請求項１１に係る発明は、これらの場合に紙と樹脂フィルムとを可塑性樹脂を用いて積層したものであり、係る発明を用いるものでもよい。
又、請求項１２に係る発明のように樹脂フィルムがポリエチレンフィルムよりなるものでも、請求項１３に係る発明のようにポリプロピレンフィルムよりなるものでも、請求項１４に係る発明のようにポリエステルフィルムよりなるものでも、請求項１５に係る発明のようにポリエチレンテレフタレートフィルムであるものでもいずれでもよい。
更に、請求項１６に係る発明のように焼成用容器として用いても、請求項１７に係る発明のように蒸し容器として用いるものであってもいずれでもよい。
【００１５】
これらの場合において、請求項１８に係る発明は、樹脂フィルムと紙とを積層したフィルムの表裏面の少なくとも一部にシリコンを塗布又は積層した襞付き紙製容器を用いるものであり、係る構成を有する発明でもよい。
これらの他、請求項１９に係る発明は、樹脂フィルムと紙とを積層する工程と、該積層したフィルムを雄型と雌型を用いて襞付き紙製容器に成形する工程とを有し、雄型と雌型とのいずれか又は双方を８０度乃至１５０度の温度に加熱して成形するものであり、該成形時又はその後に８０秒以上保温する工程を有する襞付き紙製容器の製造方法からなるものであり、係る構成を用いることにより前記課題を解決する紙製容器の製造を可能とする。
【００１６】
或いは、請求項２０に係る発明は、樹脂フィルムと紙とを積層する工程と、該積層したフィルムを雄型と雌型を用いて襞付き紙製容器に成形する工程とを有し、雄型と雌型とのいずれか又は双方を８０度乃至１５０度の温度に加熱して成形するものであり、前記雄型と雌型により成形後に成形した襞付き紙製容器を取り出し、保温雰囲気内で８０秒以上保温する工程を有する襞付き紙製容器の製造方法からなり、係る構成によっても同様に前記課題を解決することのできる襞付き紙製容器の製造を可能とする。
これらの場合、請求項２１に係る発明は、雄型と雌型とのいずれか又は双方を１２０度乃至１４０度の温度に加熱し、加熱加圧成形した後に、１００秒乃至２００秒保温する発明からなり、係る構成を用いてもよいものである。
【００１７】
これらの構成において、請求項２２に係る発明のように保温が加熱下において行うものでも、請求項２３に係る発明のように保温が変化する加熱下において行うものでも、或いは請求項２４に係る発明のように保温が室温程度の保温状態下で行うものであってもよい。
更には、請求項２５に係る発明のように加熱が雄型又は/及び雌型において行うものであり、保温が雄型又は/及び雌型の余熱によって行うものを用いてもよい。
【発明の効果】
【００１８】
以上のように構成することから、まず本発明によって樹脂フィルムを用いて、耐熱性や衛生面で極めて有用な容器を製造できるだけではなく、特に保形性の高い襞付き紙製容器の提供ができるものである。
特に襞部分の開被即ち広がりをなくし、ほぼ垂直状態の襞状の壁部分を強固に成形できるものであり、見栄えのよい紙製容器の提供を可能とする。
これにより例えばチョコレート等菓子類の襞付き紙製容器として用いることができ、例えばチョコレートなどの種を容器内に入れるに際して襞の開被防止のための型などを用いずに簡単かつ低廉にて装填ができるものとなる。
更に出来上がりも見栄えのよいチョコレート菓子等の提供ができる。
【００１９】
或いは、パンや焼き菓子或いは蒸し容器の焼成或いは蒸し容器としても用いることができ、特段襞部分の変形を考量した型などを用いることなく焼成又は蒸しなどを可能とする。
従って、この焼き上がり又は蒸しあがりの状態でも見栄えのよい襞付き紙製容器として用いることができ、このままの状態で販売などが可能となる。
例えば型を使用しないで焼成や蒸しができるものであり、型を用いる手間や勝たないに紙製容器を入れる手間、清掃手間等がすべて不要となり、極めて手間のかからない効率のよい低廉な製造が可能となる。
更には出来上がり状態もきわめて綺麗な状態となる。
【００２０】
尚、この温度で成形し、更に一定時間保温することによって初めて強固な保形を可能とするものであり、これにより極めて開被しにくい襞を有する紙製容器の提供ができるものである。
この場合開被しにくいとは垂直状態の襞状の壁部を有する容器に種を入れて焼成などしても出来上がりの焼成菓子又はパンを入れた同容器はほぼ同様の垂直状態の襞状の壁部を有する容器として維持できるものであり、焼成時などにおいても特段リング状の金属製等の型すなわち型枠等を用いずとも変形せずに焼成等できるものであり、焼成後においても時間経過によって不用意な変形は無いものである。
尚、樹脂フィルム中例えば耐油性の高いフィルムを用いることにより油染み等を防ぐことも可能である。
【００２１】
従って請求項１をはじめその余の請求項に係る発明により前記効果を発揮できるものとなる。
次に、請求項２に係る発明により、前記効果と共に更には樹脂フィルムの種類等や目的等に応じて保温時間を任意に設定でき、強固な保形性を有する容器の提供ができる。
又、請求項３に係る発明によっても前記効果と共に更には樹脂フィルムの種類等や目的等に応じて加熱温度や保温時間を任意に設定でき、強固な保形性を有する容器の提供ができる。
更に請求項４に係る発明によれば、雄型と雌型にて加圧成形状態を維持しつつ保温を可能とし、より効果的な保温とともに作業手順等の容易化が図れる。
【００２２】
又請求項５に係る発明によれば型から取り出して保温雰囲気内での保温をも可能とするものであり、このような構成でも簡単にかつ目的の容器を得ることができる。
請求項６に係る発明によれば保温が加熱下である加熱状態で行われるものであり、熱成形性を高められるものであると共に樹脂フィルムの加熱下における収縮性等を効率的に利用できるものである。
請求項７に係る発明によれば保温が一定の加熱ではなく変化する加熱状態下で行われるものであり、任意の変化する温度下に置くことにより成形性の効率を高められると共に樹脂フィルムの加熱下における収縮性等を効率的に利用できるものである。
【００２３】
請求項８に係る発明によれば、室温程度の保温雰囲気である保温下に置くことにより、特段の冷却などをせずに樹脂を簡単に冷ますことができると共に一定の保温効果を併せて発揮できることとなる。
更に請求項９に係る発明によれば、型により加熱加工をして成形し、更に型の余熱によって保温することができるものであり、効率的に成形できるものとなる。
又、請求項１０に係る発明によれば、もっとも使用の要求される容器に対応して適切なフィルムと紙素材を用いることができるものであり、応用範囲の広い各種容器の製造可能な構成を提供できるものである。
【００２４】
請求項１１記載の発明によれば、樹脂フィルムと紙とを簡単にかつきっちりと積層できるものとなる。
請求項１２記載の発明によれば、ポリエチレンフィルムを用いることができ、請求項１３に係る発明によればポリプロピレンフィルムを用いることができ、請求項１４に係る発明によればポリエステル、請求項１５に係る発明によればポリエチレンテレフタレートフィルムをそれぞれ用いることができるものとなる。
従って、使用目的や使用内容或いは各種要望に基づいて最も適した各種フィルムを用いることを可能とするものである。
【００２５】
請求項１６に係る発明により焼成用容器として前記した容器を提供できるものとなり、また請求項１７に係る発明によれば蒸し容器として前記した容器の提供が可能となる。
更に請求項１８に係る発明により多数の容器を重ねて積み重ねた場合にも簡単にその一つを取り出せるものであり、重積した容器から使用する容器の取り出し簡単に行えるものとなる。
特に表裏を問わずその面の一部にシリコンを塗布することから、重積する容器同士の接する面の一部にシリコンを塗布されるものであり、簡単に取り出せるものである。
【００２６】
請求項１９及び２０に係る発明により前記した襞付き紙製容器の製造が可能となるものであり、特に請求項１９に係る発明により８０秒以上の保温により前記した襞部分の開被即ち広がりをなくし、ほぼ垂直状態の襞状の壁部分を強固に成形できるものであり、見栄えのよい紙製容器の製造を可能とする。
又請求項２１に係る発明により効果的に強化な襞付き壁部分を構成できるものとなる。
【００２７】
請求項２２に係る発明により加熱状態である加熱下での保温により樹脂の硬化をより確実に行えるものであり、又請求項２３に係る発明によっては徐々に変化する或いは異なる温度設定状態に変化可能な加熱温度下において保温することができ、例えば徐々に温度を下げることにより、保温状況を終えた段階で覚めた容器とすることも可能である。
請求項２４に係る発明によれば室温程度の状態で保温することもでき、これによっても一定程度の壁部の強化即ち硬化を図ることもできる。
又、請求項２５に係る発明により、型による加熱加圧成型後に該型の余熱をもって保温することによっても効果的に硬化した壁部を有する容器の製造を可能とするものである。
【発明を実施するための最良の形態】
【００２８】
まず本発明に係る襞付き容器の基本構成は、図１に示すように樹脂フィルム２例えばポリプロピレンフィルム或いはポリエチレンフィルム、ポリエステルフィルム等を純白紙などの紙素材１に積層し、該シート地を用いて雄型４と雌型３の成型機によって加圧して襞付き容器を製造するものである。
この場合、紙製容器の内部面に位置する層を樹脂フィルム２例えばポリプロピレンフィルム或いはポリエチレンフィルム等２の層によって形成するものである。
この場合、紙素材１としては純白紙のほか、グラシン紙でもクラフト紙などでもよい。
【００２９】
又、樹脂フィルムに関しては、ラミネートでもコーティングでも或いは接着剤による接着でもいずれでも紙素材と複層フィルムとして構成するものであればよい。
例えば両者間に他のフィルム等の熱溶着フィルムを介在させて溶着させるものであってもよい。
この場合樹脂フィルム２に関しては、積層段階でフィルム状となっていればよいものであり、フィルム或いはシート状に積層されているものであれば該当するものである。
【００３０】
またフィルム状に限らずシート状のものであってももちろん良い。
従ってフィルムを積層するものの他、ポリプロピレンやポリエチレン等を塗布等して積層状態を作るものであってもよい。
元よりこの二層積層に限らず、他の溶着用のフィルムを更に有するものであっても、両者の接着のための接着剤層を有するものであっても、或いは他の樹脂フィルムやシートを積層する多層の積層フィルムを用いてももちろんよいものである。
尚、ポリエステルフィルムに関しては、ポリエチレンテレフタレートフィルムを用いてもよい。
【００３１】
図２は、成形前の雄型４と雌型３に挟まれるべきシート地の概念図を示すものである。
雄型４と雌型３によって加圧状態で挟まれて加圧成形することによって、容器の成形を行なうものである。
このように両者によって挟み込んで圧をかけることにより成形するものである。
図３は、雄型４と雌型３とにより紙１と樹脂フィルム２例えばポリエチレンフィルムやポリプロピレンフィルム或いはポリエステルフィルムとの積層シートを挟みこんで成形する際の成形状態の一例を示す図である。
このようにして成形とともにシート地の樹脂フィルム２をきっちりと成形するものである。
【００３２】
この場合、雌型３を８０度乃至１５０度程度に加熱した状態でシート地を挟み込んで加圧することによりし、該シート地の樹脂フィルムが熱収縮等を生じさせ加圧によって型に沿って成形するものであり、例えば１２０秒程度保温した後に取り出すと更に固化して保形化されるものである。
元よりこの加熱は雌型３だけに限らず雄型４をもって加熱しても両者を持って加熱するものであってもいずれでもよい。
この他、例えば雄型４及び／または雌型３によって８０度乃至１５０度程度に加熱した状態で、更に加圧状態で挟まれて加圧成形した後、例えば該加圧状態から容器を取り出して保温雰囲気内において１２０秒程度保温することによって該シート地の樹脂フィルムが型によって成形した状態で固化して保形化するものであってもよい。
【００３３】
型による成形即ち短時間での加圧成形後に型から取り出すことにより型の成形時間の短縮が図れ、短時間で大量の成形を可能とするものである。
即ち、加熱加圧により成形したのちその温度を維持し或いは加熱をやめて徐々に温度を下げる変化する加熱状況下におき、あるいは加熱加圧により成形後に成形機より取り出して保温環境下で保温するものでよく、加熱加圧又は加熱中止後に徐々に温度を下げる場合或いは保温環境下において一定時間維持することにより成形状態を維持して固化することができるものである。
これらの場合、８０度乃至１５０度程度の温度に加熱する際にこれらの範囲内のいずれかの温度に設定して加熱することにより成形するものであるが、成型後に加熱温度を変化させて保温するものであってもよい。
【００３４】
例えば下限として８０度程度で加熱加圧したのちに１００秒乃至２００秒程度保温するものでもよい。
加熱加圧における成形時間に関してはそれぞれの成形機に応じて適宜定めればよく、瞬時に行うもののほか数秒乃至数十秒のものであってもよい。
もとより加熱加圧がそのままの状態で保温として継続するものであってももちろんよい。
或いはまた１００度程度で加熱加圧したのちに８０秒乃至２４０秒程度加熱保温するものでもよい。
もとより温度を１２０度程度として加熱加圧したのちに８０秒乃至２４０秒程度加熱保温するものでもよい。
時間として少なくとも１００秒程度は加熱することが最適であり、１２０秒程度でほぼ目的は達せられるが、２４０秒などより長時間加熱・保温するものであってももちろんよい。
【００３５】
もとより温度を１２０度程度で加熱し、そのままの状態で８０秒乃至２４０秒程度保温するものでもよい。
尚、より高温例えば１３０度、１４０度或いは１５０度程度の温度の場合には時間的にはより短い時間でもよく、例えば８０秒乃至１２０秒程度或いは１２０秒以上の時間であってもよい。
或いはこれらの温度で加熱加圧したのちにこの温度から更にやや低い温度に変更してこのやや低い温度の状態で一定時間保温するものであってもよい。
更にはこれらの温度で加熱加圧したのちにこの温度から加熱状態を解いて金型が徐々に低温になる状況の保温状況下で一定時間保温するものであってもよい。
【００３６】
少なくとも加熱及び／又は加圧することにより成形に必要な変形を可能とするものであり、更に同環境を継続した保温状態或いは他の保温環境下において時間をかけていわゆる保温することより成形後の襞付き立設壁部分の立設状態を強固に維持でき、いわゆる壁部分を固化できるものである。
従って、少なくとも前記した一定温度で加熱することが必要であり、更に保温状態で１００秒あるいは２４０秒以上保温した場合には、少なくとも焦げない等の変質を生じない長時間の加熱はもとより少なくとも本発明の範囲内に含まれるものである。
【００３７】
次に、紙１の厚みは一般的に紙製の襞付き容器に用いられる紙の厚さであればよく、例えば約２０ｇ/平方メートル乃至２００ｇ／平方メートル程度のものであってもよい。
次に、樹脂フィルム２の厚みに関しても３μ乃至３０μ程度の厚みを持つものであってもよく、更にはこれらの厚みに限定されずに必要に応じた厚みを有しているものであればよい。
尚、加熱する温度として最適な温度は例えば１２０度乃至１５０度程度がよく、１２５乃至１４０度程度が最適である。
元より１５０度を越すと薄手の紙では焦げてしまい、変色することとなり温度上限としては１５０度程度が上限である。
【００３８】
次に加熱後の保温時間に関しては９０秒乃至１８０秒程度が最適である。
この時間に関しては、紙1とフィルム地２の厚みに応じて適宜定めるものである。
もとよりこの時間より長く保温することを妨げるものではなく、また一旦加熱後に時間をかけて室温程度の温度に下げることに関してもこの保温に含まれるものである。
例えば７０ｇ/平方メートルの紙に１２μの樹脂フィルムを他のポリエチレンで熱溶着し、積層フィルムを形成し、これを直径９０ミリで立設壁部の高さが３０ミリのカップサイズとして雄型４と雌型３とにより１３０度に雌型を加熱した状態で３．５秒間の加圧成形し、更にその状態から紙製容器を取り出して保温雰囲気内において１２０秒程度保温することによって、壁部分がほぼ直角状態で起立した襞部を有する容器を得られた。
【００３９】
この壁部は通常の短時間の加熱加圧加工によって得られた直立状態の壁部と構成は同じであるが、壁の立設状態を強度に維持できるものであり、壁が開いてしまうことを防ぐことができるものである。
これに対して一般的な短時間の加熱加圧加工のみによって得られた直立状態の壁部は、少しの力で壁が開いてしまうものであり、変形しやすいものであった。
このように一定の温度（変化する温度化も含む）で加熱して変形させると共に加熱状態を維持した保温状況下或いは他の保温環境下即ち加熱状態下や室温状態等を問わず少なくとも一定の保温雰囲気内で保温することにより立設した壁部分の樹脂が硬化して起立状態を強度に維持できるものであり、極めて画期的で有用な発明である。
【００４０】
尚、ポリエステルフィルムをポリエチレンで溶着した多層フィルムの例であるが、この他ポリエチレンフィルムを用いるものであっても、あるいはポリプロピレンフィルム等を用いるものであってもよい。
これらを用いても同様の効果を得られるものである。
また加熱温度・時間・及び保温雰囲気内での保温温度と時間に関しては、フィルムの材質や厚み及び紙の種類や厚み等によってそれぞれ必要に応じて前記した温度と時間内において適宜変化させて用いればよいものである。
以上のようにこのように構成することによって、この襞部の立設状態は、硬化状態となっているものであって、固化しているものであり、保形化するばかりでなくこの状態を維持できるものであり、不用意に襞部分が開くことは無くなる。
【００４１】
又この状態の維持に関して極めて高い強度を持って保形化しているものであり、水分を有する具である種を入れてもなんらの変形も無く、又焼成時に型等を用いなくともこのままの状態を維持して焼成菓子やパンの焼成ができたものである。
例えば、この保温状態を２０秒とすると当初ほぼ起立状態の襞部は、６０度程度の傾斜となり、３０度程度外側に開いた状態となった。
この保温状態を３０秒とった場合にはこの傾斜角度は７０度程度の傾斜となり２０度程度外側に開いたものである。
又６０秒程度保温すると約７５度程度の傾斜角度となり１５度程度の開きが出た。
これに対して約１２０秒保温した場合には、ほぼ９０度に近い状態を維持できたものである。
【００４２】
更に１８０度秒程度保温した場合にも１２０秒の保温状態と同様の状態を維持できたものである。
従って、成型時において一定の保温雰囲気内において保温することにより壁部分の立設状態をより強固に維持できるものとなる。
この場合この保温時間に関しては、１２０秒乃至１８０秒程度が最適であるが、８０秒乃至これ以上の時間保温できればよいものである。
尚、本状態は保温雰囲気内での保温であり、これによっても成形できるが、これに限らず過熱状態のままの維持であっても、或いは雄型と雌型から取り出した後に保温乃至１３０度程度の温度の間で保温維持することによって保温するものであってもよい。
或いは通常の室温程度の状態で保温するものであってももちろんよい。
【００４３】
図４は、成形してできた襞付き容器の一例を示す図である。
本図に示すように起立状態の襞部分を有し、きっちりと固化した容器の提供が可能となり、不用意に襞が開くことを高い確率で防止できると共に、焼成時や蒸し時において型等を使用せずにこの容器だけで焼成又は蒸しが可能となるものである。
図５は、使用状態の一例を示す図であり、例えば１０枚紙のシート地を用い雄型４と雌型３で加熱加圧成形する状態の一例を示す図である。
本図のように構成することにより、一度に大量の容器の製造が可能となる。
【００４４】
図６は加熱加圧成形の状態の一例を示す図であり、図７は、１０枚重ねて成形した本発明に係る襞付き紙製容器の一例を示す図である。
このように構成することにより一度に大量に成形できると共に大量に保管・移動等ができ、更に使用時にはひとつずつ取り外せばよいものとなる。
この場合例えばシリコン等を容器の一面に塗布することにより取り外しの容易化が図れる。
従って、樹脂フィルムと紙素材１との積層フィルムに更にシリコンシート又はシリコンを積層又は塗付した積層フィルムを用いて成形すればよいものであり、このシリコンに関しては表裏面のいずれかに配設しておればよく、いずれか一面でも、或いは一面の一部のみに有するものであってもよい。
元より、成形後にシリコンを塗布するものであってももちろんよい。
【００４５】
図８は、本発明の襞付き紙製容器内に焼成菓子を入れた状態の一例を示す図である。
尚、焼成用容器と蒸し用容器を前提に説明したが、本発明に係る襞付き紙製容器はこれに限らず、食品を収納するための襞付き紙製容器であればよいものである。
例えばチョコレート等を入れる襞付き容器として用いるものであってもよい。
チョコレートを入れても本容器の襞部分が広がることなく綺麗に成形保形化された襞付き容器として用いることができる。
本発明における樹脂フィルムはポリエチレンフィルムやポリプロピレンフィルム等の樹脂フィルムを用いた襞付き容器であり、ポリエステルフィルム等を用いたものであってもよい。
【図面の簡単な説明】
【００４６】
【図１】本発明に係る襞付き紙製容器の積層シートの一例を示す図
【図２】本発明に係る襞付き紙製容器の製造工程の一例を示す図
【図３】本発明に係る襞付き紙製容器の製造工程の一例を示す図
【図４】本発明に係る襞付き紙製容器の一例を示す図
【図５】本発明に係る襞付き紙製容器の製造工程の一例を示す図
【図６】本発明に係る襞付き紙製容器の製造工程の一例を示す図
【図７】本発明に係る襞付き紙製容器の一例を示す図
【図８】本発明に係る襞付き紙製容器の使用状態の一例を示す図
【符号の説明】
【００４７】
１    紙
２    樹脂フィルム
３    雌型
４    雄型
【図１】
2011088637.tif 000003
【図２】
2011088637.tif 000004
【図３】
2011088637.tif 000005
【図４】
2011088637.tif 000006
【図５】
2011088637.tif 000007
【図６】
2011088637.tif 000008
【図７】
2011088637.tif 000009
【図８】
2011088637.tif 000010